【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
ポリマー、イオン性化合物（溶融塩）、および、溶媒を含む電解質組成物であって、
当該ポリマーが、非プロトン性ポリマー、または、少なくとも一つの非プロトン性ポリマーを含む複数のポリマーの混合物であり、
当該イオン性化合物（溶融塩）が、−３０℃〜３５０℃範囲の温度で液体であり、そして、
当該溶媒が有機溶媒である、当該電解質組成物。
【請求項２】
イオン伝導性の塩をさらに含む、請求項１に記載の電解質組成物。
【請求項３】
ａ．１〜９８重量％の非プロトン性ポリマー；
ｂ．１〜９８重量％の液体のイオン性化合物（溶融塩）；および、
ｃ．１〜９８重量％の溶媒、
を含み、これらの成分の総重量が１００重量％である、請求項１に記載の電解質組成物。
【請求項４】
ａ．１〜９７重量％の非プロトン性ポリマー；
ｂ．１〜９７重量％の液体のイオン性化合物（溶融塩）；
ｃ．１〜９７重量％の溶媒；および、
ｄ．１〜９７重量％イオン伝導性の塩、
を含み、これらの成分の総重量が１００重量％である、請求項２に記載の電解質組成物。
【請求項５】
前記ポリマーは、３分岐型ポリマー、４分岐型ポリマー、および、ビニルポリマーからなる群より選択される、請求項１に記載の電解質組成物。
【請求項６】
前記ポリマーは、アクリラート基、メタクリラート基、アルコキシ基、および、ビニルオキシ基からなる群より選択される末端基を有する、架橋した４分岐型ポリマーである、請求項５に記載の電解質組成物。
【請求項７】
前記ポリマーは、少なくとも２０重量％の非プロトン性ポリマーを含む混合物である、請求項１に記載の電解質組成物。
【請求項８】
前記液体のイオン性化合物（溶融塩）は、イミダゾリウム、アミジニウム、ピリジニウム、アンモニウム、ピロリウム、スルホニウム、ホスホニウム、および、それらの混合物からなる群より選択される有機カチオンの塩である、請求項１に記載の電解質組成物。
【請求項９】
前記溶媒は、メタノール、ジメチルホルムアミド、テトラヒドロフラン、エタノール、プロパノール、Ｎ−メチルピロリドン、プロピレンカーボネート、ジエチルカーボネート、ジメチルカーボネート、エチレンカーボネート、および、ガンマ−ブチロラクトンからなる群より選択される少なくとも一つの有機溶媒を含む、請求項１に記載の電解質組成物。
【請求項１０】
前記溶媒が、ＫＯＨ、および、ＮａＯＨからなる群から選択される無機液体を含む、請求項１に記載の電解質組成物。
【請求項１１】
前記イオン伝導性の塩は、ＬｉＮ（ＳＯ２ＣＦ３）２、ＬｉＮ（ＳＯ２Ｃ２Ｆ５）２、ＬｉＣ（ＳＯ２ＣＦ３）３、ＬｉＢＦ４、ＬｉＰＦ６、ＬｉＣｌＯ４、ＬｉＳＯ３ＣＦ３、ＬｉＡｓＦ６、ＬｉＢＯＢ、ＬｉＤＣＴＡ、および、ＬｉＩからなる群から選ばれる、請求項２に記載の電解質組成物。
【請求項１２】
前記イオン伝導性の塩の濃度は、０．０１〜３Ｍである、請求項２に記載の電解質組成物。
【請求項１３】
薄膜の形態である、請求項１に記載の電解質組成物。
【請求項１４】
請求項１３に記載の薄膜の形態である組成物を製造する方法であって、液体の非プロトン性ポリマーを架橋することによって薄膜を製造し、前記溶媒と前記液体のイオン性化合物（溶融塩）とを含む混合物に当該薄膜を浸漬することを含む、当該方法。
【請求項１５】
前記薄膜は、イオン伝導性の塩が溶解したポリマーを架橋することによって製造される、請求項１４に記載の方法。
【請求項１６】
前記ポリマーの薄膜が、イオン伝導性の塩を含む溶液に浸漬される、請求項１４または１５に記載の方法。
【請求項１７】
請求項１３に記載の薄膜の形態である組成物を製造する方法であって、非プロトン性の重合可能なポリマー、架橋開始剤、液体のイオン性化合物（溶融塩）、および、溶媒を含む組成物を製造し、当該組成物を架橋することを含む、当該方法。
【請求項１８】
アノードとカソードとの間の電解質を含む電気化学的セルであって、当該電解質が請求項１に記載の組成物である、当該セル。
【請求項１９】
電気化学的発電装置として使用するための、請求項１８に記載の電気化学的セルであって、
前記アノードが、リチウム、リチウム合金、炭素、グラファイト、および、金属酸化物からなる群より選択される材料からつくられ、そして、
前記カソードが、ＬｉＦｅＰＯ４、ＬｉＣｏＯ２、ＬｉＭｎ２Ｏ４、ＬｉＮｉＯ２、ＬｉＭｎ１／３Ｃｏ１／３Ｎｉ１／３Ｏ２、および、それらの混合物からなる群より選択される材料からつくられる、当該セル。
【請求項２０】
少なくとも一つの挿入電極、および、少なくとも一つの二重層電極を含む、請求項１８に記載の電気化学的セル。
【請求項２１】
前記カソードが、ＷＯ３、ＭｏＯ３、Ｖ２Ｏ５、Ｌｉ４Ｔｉ５Ｏ１２、導電性ポリマー、および、それらの混合物からなる群より選択される金属酸化物からつくられ、
前記アノードが、ＩｒＯｘ、ＬｉＶＯｘ、ＮｉＯｘ、ＮｉＯｘＨｙ（ここで、ｘは０．０１〜０．２とする）、Ｔａ２Ｏ５、Ｓｂ２Ｏ５、導電性ポリマー、および、それらの混合物からなる群より選択される金属酸化物からつくられる、請求項１８に記載の電気化学的セル。
【請求項２２】
エレクトロクロミック系として使用するための、請求項１８に記載の電気化学的セルであって、
前記電解質が薄膜の形態であり、
前記セルが、構成要素として、
固体の透明な伝導性基板；
透明な酸化物薄膜；
前記電解質薄膜；
対電極；および
密封部材；
を含む、当該セル。
【請求項２３】
請求項２２に記載の電気化学的セルを製造する方法であって、
透明な固体の基板を用意する工程；
透明な伝導性の酸化物のカソードを製造する工程；
透明な電解質を製造する工程；
透明な酸化物、伝導性のポリマー、または、炭素のアノード（対電極）を、透明な伝導性の層を有する固体の透明な基板上に製造する工程；
上記の構成要素を組み立てる工程；および
当該基板の端部を密封する工程；
を含む、当該方法。
【請求項２４】
請求項１８に記載の電気化学的セルを製造する方法であって、カソードとアノードとを組み立てる工程、当該アノードとカソードとの間の空間に、非プロトン性ポリマー、液体のイオン性化合物（溶融塩）、溶媒、および、場合によりイオン伝導性の塩を含む組成物を挿入する工程を含む、前記方法。
【請求項２５】
前記ポリマーは架橋可能なポリマーであって、前記セルは当該ポリマーを架橋するために熱処理される、請求項２３に記載の方法。
【請求項２６】
アノードとカソード、および、当該アノードとカソードとの間に設置された非プロトン性ポリマーの薄膜を組み立てる工程、イオン伝導性の塩、液体のイオン性化合物（溶融塩）、および、溶媒を含む液体組成物を当該薄膜に含浸させる工程を含む、請求項１８に記載の方法。
【手続補正２】
【補正対象書類名】明細書
【補正対象項目名】００１８
【補正方法】変更
【補正の内容】
【００１８】
図面の簡単な説明
図１は、２５〜４０℃の、別々に評価した２種の溶融塩と比較した混合物（ＥＣ＋ＧＢＬ）中の液状電解質である１．５ＭのＬｉＢＦ４の蒸気圧を説明する。この曲線は、ＰＳＳ薄膜の安全性の特徴をはっきり示している。
【手続補正３】
【補正対象書類名】明細書
【補正対象項目名】００２８
【補正方法】変更
【補正の内容】
【００２８】
例えば、Ｌｉ／セパレーターＡＰ／複合材料からなるカソード（ＬｉＶ２Ｏ５−ＡＰ−炭素）系である。この系は、３．３ボルトで十分充電した場合に電圧を示し、６０℃で７ｍＡ／ｃｍ２のピーク電流を送ることができる。非プロトン性ではないポリマー（ＰＶＤＦ）を用いた系とは対照的に、これは、電池に溶媒が添加されない状態では電流を送らない。ＡＰとは、非プロトン性ポリマーの略語である。
【手続補正４】
【補正対象書類名】明細書
【補正対象項目名】００５７
【補正方法】変更
【補正の内容】
【００５７】
さらにより具体的には、本発明の構成において、対象となる溶融塩は、イミダゾリウム塩、アミジニウム塩、ピリジニウム塩、アンモニウム塩、ピロリウム塩、スルホニウム塩、ホスホニウム塩、および、それらの少なくとも２種の混合物からなる群より選択される少なくとも２種の塩で構成される溶融塩である。
【手続補正５】
【補正対象書類名】明細書
【補正対象項目名】００７３
【補正方法】変更
【補正の内容】
【００７３】
本発明のその他の変形形態は、ポリマーが架橋性ではない三成分混合物によって構成される。
このようなポリマーは、好ましくは、ポリフッ化ビニリデン（ｐｏｌｙｖｉｎｙｌｉｄｅｎｅ  ｆｌｕｏｒｉｄｅ；ＰＶＤＦ）タイプのポリマー、および、ポリ（メタクリル酸メチル）ＰＭＭＡタイプのポリマー、ならびに、それらの少なくとも２種の混合物からなる群より選択される。
【手続補正６】
【補正対象書類名】明細書
【補正対象項目名】００７７
【補正方法】変更
【補正の内容】
【００７７】
例を挙げれば、溶融塩を構成するためには、イミダゾリウム塩、アミジニウム塩、ピリジニウム塩、アンモニウム塩、ピロリウム塩、スルホニウム塩、および、ホスホニウム塩、および、それらの少なくとも２種の混合物からなる群より選択される少なくとも２種の塩が選択されると予想される。
【手続補正７】
【補正対象書類名】明細書
【補正対象項目名】００８７
【補正方法】変更
【補正の内容】
【００８７】
本発明のその他の興味深い変形形態によれば、四成分混合物は：
ｄ．１〜９７重量％、好ましくは５〜７０モルパーセントのポリマー；
ｅ．１〜９７重量％、好ましくは５〜７０モルパーセントの溶融塩；
ｆ．１〜９７重量％、好ましくは７〜７０モルパーセントの溶媒；および、
ｇ．１〜９７重量％、好ましくは７〜７０モルパーセントのイオン伝導性の塩、
を含み、四成分混合物の成分の総重量は１００％に等しい。
【手続補正８】
【補正対象書類名】明細書
【補正対象項目名】００９５
【補正方法】変更
【補正の内容】
【００９５】
好ましい形態によれば、この本発明の方法は、電気化学的薄膜を製造するために用いられ、本方法において、塩処理していないポリマー（これは、イオン伝導性の塩、例えば四成分混合物の定義で説明されているアルカリ土類塩またはリチウム塩を含まない）を、塩処理したＳＳ（溶媒−溶融塩）混合物（これは、少なくとも１種の伝導性の塩、例えばアルカリ土類またはリチウム塩、好ましくは本発明の第二の目的で具体的に説明されているリチウム塩のいずれか１種を含む）に浸漬し、その後、一方の電極に付着させる。
【手続補正９】
【補正対象書類名】明細書
【補正対象項目名】０１０６
【補正方法】変更
【補正の内容】
【０１０６】
その他の好ましい形態によれば、本発明のエレクトロクロミック装置（好ましくはウィンドウ）の製造方法は、カソードが、ＷＯ３、ＭｏＯ３、Ｖ２Ｏ５、Ｌｉ４Ｔｉ５Ｏ１２、導電性ポリマー、および、それらの少なくとも２種の混合物からなる群より選択される金属酸化物をベースとする場合に適用される。
【手続補正１０】
【補正対象書類名】明細書
【補正対象項目名】０１０７
【補正方法】変更
【補正の内容】
【０１０７】
本方法のその他の用途の変形形態によれば、アノードは、ＩｒＯｘ、ＬｉＶＯｘ、ＮｉＯｘ、ＮｉＯｘＨｙ（ここで、ｘは、０．０１〜０．２とする）、Ｔａ２Ｏ５、Ｓｂ２Ｏ５、導電性ポリマー（これは、ＰＡＮＩとしても知られているポリアニリンのような酸化物で置き換えてもよい）、および、それらの少なくとも２種の混合物からなる群より選択される金属酸化物をベースとする。
【手続補正１１】
【補正対象書類名】明細書
【補正対象項目名】０１３１
【補正方法】変更
【補正の内容】
【０１３１】
この装置を８０℃に加熱するか、または、赤外線ランプの光線に１時間に晒す。そこに形成された電解質は透明である。
２ｄ−電極上にＰＳＳを被覆することによる方法
ＰＳＳ混合物をドクターブレード法、または、押出しによって被覆し、電極に付着させ、その後、対電極に沈着させる。同じ方法で、対電極にＰＳＳを上塗りし、その後、作用電極に付着させる。